(57)【要約】【課題】アルカリ性の排ガス用の湿式スクラバーのタンクについて、従来より破損し難く長寿命化を図ると共に、補修を容易化する。【解決手段】ガラスクロスに樹脂を含侵させた強化層５２と、ガラスチョップから形成されるガラスチョップ層５３と、耐食層７１とが所定方向にその順番で積層された部位を少なくとも含む繊維強化プラスチックであって、炭素繊維を織ったカーボンクロスに樹脂を含侵させたカーボンクロス層８３と、耐食性を有する不織布であるサーフェスマットに樹脂を含侵させたサーフェス層８２と、樹脂単体で形成される樹脂層８１とが前記所定方向にその順番で積層されて構成されている耐食層７１を含む繊維強化プラスチックにより、湿式スクラバーのタンク１２Ｎが形成される。【選択図】図３
2015085615.tif 000002
【特許請求の範囲】
【請求項１】
ガラス繊維を織ったガラスクロスに樹脂を含浸させた強化層と、
耐食層と、
が所定方向にその順番で積層された部位を少なくとも含み、
前記耐食層は、
炭素繊維を織ったカーボンクロスに樹脂を含侵させたカーボンクロス層と、
耐食性を有する不織布であるサーフェスマットに樹脂を含侵させたサーフェス層と、
樹脂単体で形成される樹脂層と、
が前記所定方向にその順番で積層されて構成されている、
繊維強化プラスチック。
【請求項２】
前記強化層と前記耐食層とを接合し、これらを前記所定方向にその順番で積層する部位を生成する、ガラスチョップマットに樹脂を含侵させたガラスチョップ層をさらに有する、
請求項１に記載の繊維強化プラスチック。
【請求項３】
前記耐食層に包含される前記樹脂は、耐酸・耐アルカリ性を有している
請求項１または２に記載の繊維強化プラスチック。
【請求項４】
ガラス繊維に樹脂を含侵させた強化層と、
耐食層とを、
所定方向にその順番で積層する部位を生成し、
少なくとも当該部位を含む繊維強化プラスチックを製造する製造方法であって、
炭素繊維を織ったカーボンクロスに樹脂を含侵させたカーボンクロス層と、
耐食性を有する不織布であるサーフェスマットに樹脂を含侵させたサーフェス層と、
樹脂単体で形成される樹脂層と、
が前記所定方向にその順番で積層されるように、
前記耐食層を生成する、
繊維強化プラスチックの製造方法。
【請求項５】
前記強化層と前記耐食層とをガラスチョップマットに樹脂を含侵させたガラスチョップ層で接合し、前記所定方向にその順番で積層する部位を生成し、少なくとも当該部位を含む繊維強化プラスチックを製造する、
請求項４に記載の繊維強化プラスチックの製造方法。
【請求項６】
前記樹脂単体の層を生成し、
前記サーフェスマットに樹脂を含侵させることで、前記サーフェス層を生成し、
前記カーボンクロスに樹脂を含侵することで前記カーボンクロス層を生成することによって、
前記カーボンクロス層と、前記サーフェス層と、前記樹脂層とが前記所定方向にその順番で積層されてなる前記耐食層を生成する、
請求項４または５に記載の繊維強化プラスチックの製造方法。
【発明の詳細な説明】
【技術分野】
【０００１】
本発明は、繊維強化プラスチック及びその製造方法に関し、湿式スクラバーのタンクについて、破損し難く長寿命化を図り、かつ破損した場合においても容易に補修が可能な繊維強化プラスチック及びその製造方法に関する。
【背景技術】
【０００２】
従来より、排ガスから有害成分等を除去する装置として、湿式スクラバーが用いられている。即ち、湿式スクラバーは、排ガス中の有害成分やダストを、吸収液の液滴や液膜中に捕集して分離、または化学反応で無害化する。一般的には、当該排ガスが流通する管状のタンク内には、プラスチックや磁器等が充填された状態で（以下、充填されるプラスチックや磁器等を「充填物」と呼ぶ）、水等の液体が反応液として噴霧され、当該反応液の液膜に排ガスが接触されて捕集または中和される。
【０００３】
このような湿式スクラバーのタンクの素材として、近年、繊維強化プラスチック、即ちＦＲＰ（Ｆｉｂｅｒ  Ｒｅｉｎｆｏｒｃｅｄ  Ｐｌａｓｔｉｃｓ）が採用される場合がある（特許文献１参照）。
ここで、硫化水素等の酸性の排ガスの中和用に湿式スクラバーが利用される場合、アルカリ性の反応液が使用される。このため、ＦＲＰのうち、排ガスや反応液と接触する部分は、耐酸性及び耐アルカリ性の樹脂を採用する必要がある。特に、ＦＲＰに含まれるガラス繊維はアルカリによる浸食されるため、このようなアルカリによる侵食を防ぐ層であって、排ガスや反応液と接触する層として、ガラス繊維を含まず、耐酸性及び耐アルカリ性の樹脂を含む、いわゆる耐食層がＦＲＰに形成されている。
【先行技術文献】
【特許文献】
【０００４】
【特許文献１】特開平０４−９０８３号公報
【発明の概要】
【発明が解決しようとする課題】
【０００５】
しかしながら、このような従来のＦＲＰが採用されたタンクでは破損し易かった。
ここで、ＦＲＰの耐食層の面に対して、熱硬化樹脂に比べて強度の高いポリエチレンシートやフッ素樹脂シートを貼り付ける手法も従来存在する。しかしながら、強化層を構成する樹脂との接着性が悪く、製作時の施工が困難な上、破損時の補修においても、施工が困難であることから、湿式スクラバーのタンクの素材として、破損時の補修が比較的容易なＦＲＰ（繊維強化プラスチック）を採用するのが好適であることには変わりない。
【０００６】
本発明は、このような状況に鑑みてなされたものであり、反応液にアルカリ性の液を使用する湿式スクラバーのタンクの素材として、従来より破損し難く長寿命化を図れ、かつ破損した場合においても容易に補修が可能な繊維強化プラスチックを提供することを目的とする。
【課題を解決するための手段】
【０００７】
本発明の一側面の繊維強化プラスチックは、
ガラス繊維を織ったガラスクロスに樹脂を含浸させた強化層と、
耐食層と、
が所定方向にその順番で積層された部位を少なくとも含み、
前記耐食層は、
炭素繊維を織ったカーボンクロスに樹脂を含侵させたカーボンクロス層と、
耐食性を有する不織布であるサーフェスマットに樹脂を含侵させたサーフェス層と、
樹脂単体で形成される樹脂層と、
が前記所定方向にその順番で積層されて構成されている、
ことを特徴とする。
【０００８】
さらに、前記強化層と前記耐食層とを接合し、これらを前記所定方向にその順番で積層する部位を生成する、ガラスチョップマットに樹脂を含侵させたガラスチョップ層をさらに有することができる。
【０００９】
この場合、前記耐食層に包含される前記樹脂は、耐酸・耐アルカリ性を有していることができる。
【００１０】
本発明の一側面の繊維強化プラスチックの製造方法は、
ガラス繊維に樹脂を含侵させた強化層と、
耐食層とを、
所定方向にその順番で積層する部位を生成し、
少なくとも当該部位を含む繊維強化プラスチックを製造する製造方法であって、
炭素繊維を織ったカーボンクロスに樹脂を含侵させたカーボンクロス層と、
耐食性を有する不織布であるサーフェスマットに樹脂を含侵させたサーフェス層と、
樹脂単体で形成される樹脂層と、
が前記所定方向にその順番で積層されるように、
前記耐食層を生成することで、
繊維強化プラスチックを製造することを特徴とする。
【００１１】
この場合、
前記強化層と前記耐食層とをガラスチョップマットに樹脂を含侵させたガラスチョップ層で接合し、前記所定方向にその順番で積層する部位を生成し、少なくとも当該部位を含む繊維強化プラスチックを製造することができる。
【００１２】
また、
前記樹脂単体の層を生成し、
前記サーフェスマットに樹脂を含侵させることで、前記サーフェス層を生成し、
前記カーボンクロスに樹脂を含侵することで前記カーボンクロス層を生成することによって、
前記カーボンクロス層と、前記サーフェス層と、前記樹脂層とが前記所定方向にその順番で積層されてなる前記耐食層を生成することができる。
【発明の効果】
【００１３】
本発明によれば、反応液にアルカリ性の液を使用する湿式スクラバーのタンクの素材として、従来より破損し難く長寿命化を図れ、かつ破損した場合においても容易に補修が可能な繊維強化プラスチックを提供することが可能になる。
【図面の簡単な説明】
【００１４】
【図１】本発明の一実施形態に係る繊維強化プラスチックから形成されるタンクを含む、湿式スクラバーの側面図である。
【図２】本発明が適用される繊維強化プラスチックの基になる、基本繊維強化プラスチックの積層構造を示す図である。
【図３】図１の湿式スクラバーに適用される、本発明の一実施形態に係る繊維強化プラスチックの積層構造を示す図である。
【図４】図３の繊維強化プラスチックの耐食層に含まれるカーボンクロスの外観構成の概略を示す正面図である。
【発明を実施するための形態】
【００１５】
以下、本発明の一実施形態を図面に基づいて説明する。
図１は、本発明の一実施形態に係る繊維強化プラスチックから形成されるタンクを含む、湿式スクラバーの側面図である。
【００１６】
図１に示すスクラバー１は、上方から順に、噴霧部１１と、タンク１２と、ガス取り込み部１３とを備えている。
【００１７】
噴霧部１１は、反応液を、下方のタンク１２の内部に向けて噴霧する。
タンク１２は、その内部に充填物（図示せず）が充填されており、下方から供給される排ガスを上方に流通させる。
ガス取り込み部１３は、排ガスを取り込み、上方のタンク１２に流通させる。
【００１８】
ここで、排ガスや反応液等の環境流体が腐食性流体の場合、タンク１２は、当該腐食流体との接触面を有するため、耐腐食性材料を採用する必要がある。
例えば、タンク１２の素材として、耐食性の高い金属、具体的には例えばＳＵＳ３１６Ｌ材等を適用することができる。しかしながら、このような金属を採用すると、その材料コストや接合部の管理の煩雑さ（溶接棒管理やボルト、パッキン等の種類の管理）の点で問題が生ずる。
このため、タンク１２の素材としては、金属と比較すると、樹脂とガラス繊維からなるガラス繊維強化プラスチック（ＦＲＰ）を採用するとよい。このため、本実施形態では、タンク１２の材質として、ガラス繊維強化プラスチックが採用されている。
ただし、単なる従来のガラス繊維強化プラスチックではなく、タンク１２の素材として好適な繊維強化プラスチックが、本実施形態では適用されている。
【００１９】
ここで、このようなスクラバー１のタンク１２の素材として好適な繊維強化プラスチックを、本発明者らが発明するに至った経緯を説明する。
【００２０】
図２は、本発明が適用される繊維強化プラスチックの基になる、繊維強化プラスチック（以下、「基本繊維強化プラスチック」と呼ぶ）の積層構造を示している。
なお、基本繊維強化プラスチックで形成されるタンク１２を、後述の本発明が適用される繊維強化プラスチックで形成されるタンク１２と明確に区別すべく、以下、「タンク１２Ｏ」と呼ぶ。
なお、図２において、左方がタンク１２Ｏの外部の面（表面）を示し、右方がタンク１２Ｏの内部の面（反応液及び排ガスが接触する面）を示している。
【００２１】
タンク１２Ｏを形成する基本繊維強化プラスチックは、外部の面（左方）から内部の面（右方）に向けて、トップコート５１と、強化層５２と、ガラスチョップ層５３と、耐食層５４とがその順番に積層されて、構成される。
トップコート５１は、タンク１２Ｏの外部の面を保護するための樹脂層である。
強化層５２は、ガラス繊維を織ったガラスクロスに樹脂を含侵させることにより、強度を増加させた層である。
ガラスチョップ層５３は、強化層５２と、耐食層５４を接合するための層である。
耐食層５４は、耐酸性及び耐アルカリ性の層であり、タンク１２Ｏ内を流通する排ガスや反応液による強化層５２への浸食を防止する層である。
【００２２】
ここで、主に樹脂の差異の観点から、強化層５と耐食層５４とについて、さらに詳しく説明する。
一般的に、繊維強化プラスチック（ＦＲＰ）の耐食性は、環境流体（腐食性流体）中における、物質、温度、圧力等によって異なり、また、含浸される樹脂の種類や結合状態等によって大幅に異なる。
繊維強化プラスチックに使用される樹脂としては、オルソフタル酸系、ビニルエステル系等があるが、耐食性の観点からは、ビニルエステル系が、オルソフタル酸系に比較して耐食性に優れているため好適である。
【００２３】
ただし、耐食性の優れたビニルエステル系樹脂等は、オルソフタル酸系と比べ値段が高い。このため、環境流体（腐食性流体）と接触する部分、即ち耐食性が必要な部分である耐食層５４のみに、これらの耐食性の優れた樹脂が適用され、タンク１２の本体を構成する部分である強化層５２に、安価な（その分耐食性に劣る）オルソフタル酸系樹脂等が適用されるのが一般的である。
【００２４】
例えば、スクラバー１が、酸性の硫化水素ガス等の腐食性流体を排ガスとして処理する場合、当該酸性の硫化水素ガスに対して、アルカリ性の苛性ソーダ等を反応液として適用することが一般的である。この場合、スクラバー１のタンク１２Ｏにおける排ガス及び反応液の環境流体と接触する耐食層５４は、酸とアルカリの両方に対して耐食性をもつビニルエステル系樹脂を用いる必要がある。
即ち、タンク１２Ｏの本体部を構成する強化層５２は、苛性ソーダ等のアルカリ性のものに対して耐食性がないガラス繊維を含んでいる。当該ガラス繊維が、アルカリ性の反応液（苛性ソーダ等）を含む環境流体に曝露しないように、当該環境流体に耐食性がある樹脂（耐酸性及び耐アルカリ性の樹脂）を含む耐食層５４が設けられている。
また、耐食性の劣るオルソフタル酸系樹脂等で強化層が構成されている場合、耐食層５４が劣化した場合、ガラス繊維のみではなく、樹脂も当然に劣化が進行する。
【００２５】
具体的には、耐食層５４は、外部の面（左方）から内部の面（右方）に向けて、サーフェス層６２と、樹脂層６１とがその順番に積層されて、構成される。
樹脂層６１は、耐酸性及び耐アルカリ性の樹脂から形成される層である。
サーフェス層６２は、耐酸性及び耐アルカリ性の樹脂並びにサーフェスマットから形成される層である。サーフェスマットは、ガラスやカーボン、アラミド繊維等の材質にからなる不織布である。ただし、材質は、これらに特に限定されず、排ガスや反応液の性状により適宜選択される。
【００２６】
このような基本繊維強化プラスチックから形成されるタンク１２Ｏは、高温の硫化水素を処理する場合、アルカリ性の苛性ソーダ等を反応液として使用すると破損し易い状況であった。
【００２７】
そこで、本発明者らは、その原因について、次のように解析した。
即ち、酸性の排ガスがタンク１２Ｏの内部を流通したり、アルカリ性の反応液がタンク１２Ｏの内部に噴霧されると、これらの排ガスや反応液の環境流体（腐食性流体）は、タンク１２Ｏの内面の耐食層５４（樹脂層６１やサーフェス層６２）に接触する。
腐食性流体のみがこの耐食層５４（樹脂層６１やサーフェス層６２）に接触する場合、当該耐食層５４に含む樹脂の劣化は少なく、耐久性が問題となる場合は少ない。
しかしながら、タンク１２Ｏの内部には、スクラバー１の排ガスと反応液との接触面積を増加させ処理効率を上げるため、セラミックやプラスチック製の球体等の充填物が存在する。この充填物が、運転中に処理ガスや処理液の流れにより移動し、その結果、耐食層５４（樹脂層６１やサーフェス層６２）に摩擦や打撃力が加えられること、即ち物理的に摩擦接触が生ずることになる。
この充填物による物理的な摩擦接触によって、耐食層５４（樹脂層６１やサーフェス層６２）に亀裂が生じたり、削られることにより、ガラスチョップ層５３がタンク１２Ｏの内部の面に露出することになる。
ここで、耐食層５４は、上述の如く耐酸及び耐アルカリ性を有しているのに対して、ガラスチョップ層５３は、上述の如くガラスを材質としているため、アルカリ性の反応液により侵食される。さらに、強化層５２は、上述の如くガラスクロスに樹脂を含侵させて強化したものであるところ、当該ガラスクロスがアルカリ性の反応液により侵食される。
即ち、充填物による物理的な摩擦接触によって耐食層５４（樹脂層６１やサーフェス層６２）に亀裂が生じたり、削られることによって、アルカリ性の反応液がガラスチョップ層５３に直接接触するようになり、ガラスチョップ層５３が侵食される。すると、アルカリ性の反応液はさらに強化層５２にも直接接触するようになり、強化層５２のガラス繊維が侵食されて、強化層５２の強度が下がり、タンク１２Ｏが破損してしまう。
特に、タンク１２Ｏを形成する基本繊維強化プラスチックの耐性温度は、耐アルカリ性を持つ熱硬化樹脂を使用した場合の仕様としては８０度程度なっているところ、硫化水素等の排ガスを処理する場合の排ガス温度は８０度近くになる場合が多く、基本繊維強化プラスチックが柔らかい状態となり、タンク１２Ｏの破損を速めている。
このように、基本繊維強化プラスチックから形成されるタンク１２Ｏの破損の原因は、充填物による物理的な摩擦接触と、反応液のアルカリ性とが複合されたものである。
【００２８】
また、耐食層５４（樹脂層６１やサーフェス層６２）において、剥離に至らないまでも、微小なクラック（亀裂）が生じた場合にも、そのクラックを通して、アルカリ性の反応液が侵入する。耐食層５４（樹脂層６１やサーフェス層６２）のクラックを通って侵入したアルカリ性の反応液は、上述したようにガラス繊維を溶解し、溶解したガラス繊維部分がさらに反応液の通る溝を形成するため、強化層５２の内部まで浸透し、欠陥部分となるため、耐食層５４（樹脂層６１やサーフェス層６２）の表面に微小なクラックのみで、目視では欠陥が確認できない場合においても、ガラスチョップ層５３、さらには強化層５２に欠陥が生じる場合がある。
このように、基本繊維強化プラスチックから形成されるタンク１２Ｏは、強化層５２の内部に欠陥部分が生じた場合、の欠陥部分を放置しておくと、タンク１２Ｏの破損につながるため、当該欠陥部分を特定して補修する必要がある。
しかしながら、このような強化層５２内部の欠陥部分はガラス繊維を溶解しながら進行するため、必ずしも耐食層５４（樹脂層６１やサーフェス層６２）のクラックと一致するとは限らないため、当該欠陥部分を特定することは容易ではない。このため、タンク１２Ｏの点検補修する場合は、耐食層５４（樹脂層６１やサーフェス層６２）のクラック部分のみならずその周囲も含めた広範囲を剥離させた上で、強化層５２に影響している部分（欠陥部分）を特定し、剥離された箇所を再積層するため、長時間と高コストが必要になってしまう。
【００２９】
ここで、基本繊維強化プラスチックの強度を増加させる手法としては、鋼製のパイプを追加し強度を増した上で、鋼製のパイプを熱硬化性樹脂でコーティングし、耐食性を持たせる手法や、樹脂に気泡を入れ軽量化した層を有することで強化する手法が存在する。
しかしながら、基本繊維強化プラスチックの強度を増加させる手法を採用しても、耐食層５４の破損やクラックを起因とする基本繊維強化プラスチックの破損や欠陥の対策にはならない。
【００３０】
そこで、本発明者らは、上述の対策として、充填物による物理的な摩擦接触に対して強い耐食層を有する、繊維強化プラスチックを発明した。
図３は、本発明の一実施形態に係る繊維強化プラスチックの積層構造を示している。
なお、本発明が適用される繊維強化プラスチックで形成されるタンク１２を、上述の基本繊維強化プラスチックで形成されるタンク１２Ｏと明確に区別すべく、以下、「タンク１２Ｎ」と呼ぶ。
なお、図３において、左方がタンク１２Ｎの外部の面（表面）を示し、右方がタンク１２Ｎの内部の面を示している。
【００３１】
タンク１２Ｎを形成する本実施形態の繊維強化プラスチックは、外部の面（左方）から内部の面（右方）に向けて、トップコート５１と、強化層５２と、ガラスチョップ層５３と、耐食層７１とがその順番に積層されて、構成される。
トップコート５１、強化層５２、及びガラスチョップ層５３は、図２の基本繊維強化プラスチックと同様のものであるため、ここではその説明は省略する。
本実施形態の繊維強化プラスチックの耐食層７１は、外部の面（左方）から内部の面（右方）に向けて、カーボンクロス層８３と、サーフェス層８２と、樹脂層８１とがその順番に積層されて、構成される。
樹脂層８１、及び、サーフェス層８２は、図２の基本繊維強化プラスチックと同様のものを採用することができるため、ここではその説明は省略する。
【００３２】
図４は、カーボンクロス層８３の外観構成の概略を示す正面図である。
図４に示すように、カーボンクロス層８３は、縦横に複数のカーボン（炭素）繊維が編み込んで形成されるシートに対して、樹脂を含侵することで形成される層である。
カーボン繊維は、上述の如く、耐酸性及び耐アルカリ性を有している。このようなカーボン繊維が縦横に編む込まれることによって、充填物による物理的な摩擦接触によっても破損しない強度が、カーボンクロス層８３に備えられる。
【００３３】
このような耐食層７１の製造手法は、図３の積層構造が成立するような手法であれば足りるが、本実施形態では次のような手法が採用されている。
【００３４】
即ち、先ず、図４に示すような、カーボン繊維を縦横に編み込んだカーボンクロスが生成され、当該カーボンクロスに対して樹脂が含侵されることで、カーボンクロス層８３が生成される。
【００３５】
ここで、カーボン繊維の編み込みによって生じる隙間（図４参照）を「目」と呼ぶことにすると、目が大きすぎると樹脂の塊が生じる等してカーボンクロス層８３の強度が低下する一方、目が小さすぎると樹脂が入らずカーボンクロス層８３の生成が困難なものとなる。よって、目の大きさを適切にすることは、カーボンクロス層８３の生成にとって重要な要素である。
【００３６】
また、カーボンクロスはカーボン繊維を編む際に、編みやすさを向上させるため、繊維の表層を加工しているものが多く、縦横に編み込んだカーボンクロスに対して樹脂を含侵する際に、目に樹脂がうまく入り込むように、カーボン繊維の表層をアセトン等で洗浄することは、カーボンクロス層８３の生成にとって重要な要素である。
【００３７】
また、カーボンクロス層８３の生成に際し、カーボンクロス層８３の目の隙間に対して、ガラスチョップ層５３を生成するガラス繊維がはみ出す場合も考えられるので、カーボンクロス層８３を構成するカーボンクロスは複数枚以上で構成されると好適である。
【００３８】
次に、カーボンクロス層８３に対して、サーフェス層８２の基になるサーフェスマットに樹脂が含侵される。これにより、カーボンクロス層８３に積層されたサーフェス層８２が生成される。
さらに、カーボンクロス層８３に積層されたサーフェス層８２に対して、樹脂がコーティングされることで、樹脂層８１が形成される。
このようにして、本実施形態では、タンク１２Ｎの外部の面（左方）から内部の面（右方）に向けて、カーボンクロス層８３と、サーフェス層８２と、樹脂層８１とがその順番に積層されることで、耐食層７１が生成される。
【００３９】
以上まとめると、本実施形態の繊維強化プラスチックは、例えば次のような効果を奏することができる。
即ち、図３に示す本実施形態の繊維強化プラスチックの耐食層７１を採用することで、図２の基本繊維強化プラスチックの耐食層５４と比較すると、タンク１２Ｎの内部の面（右方）からみて、カーボンクロス層８３が、ガラスチョップ層５３の前にさらに積層されることになる。
従って、充填物による物理的な摩擦接触によって、耐食層７１のうち、樹脂層８１やサーフェス層８２（図２の基本繊維強化プラスチックの耐食層５４）がたとえ亀裂が生じたり、削られたとしても、カーボンクロス層８３が未だ存在する。
このカーボンクロス層８３は、耐アルカリ性を有し、かつ、充填物による物理的な摩擦接触に対して破損しないだけの強度を有しているので、ガラスチョップ層５３がタンク１２Ｎの内部の面に露出することはほぼ無くなる。
その結果、タンク１２Ｎは、タンク１２Ｏと比較すると、破損し難くなり長寿命化を図ることが可能になる。また、耐食層７１の欠陥部分（クラック部部分）のみを剥離して補修をすればよいため、補修が容易となり、ひいては、点検補修の短時間化とコスト低下を図ることができる。
【００４０】
なお、本発明は上記実施形態に限定されるものではなく、本発明の目的を達成できる範囲での変形、改良等は本発明に含まれるものである。
例えば、繊維強化プラスチックの製造方法については、上記実施形態では、耐食層については、内側から積層していく方法が採用されたが、特にこれに限定されず、その逆の方法、即ち、外側から積層していく方法を採用してもよい。
【符号の説明】
【００４１】
１  スクラバー，  １１  噴霧部，  １２，１２Ｏ，１２Ｌ  タンク，  １３  ガス取り込み部，  ５１  トップコート５１，  ５２  強化層，  ５３  ガラスチョップ層，  ５４  耐食層，  ６１  樹脂層，  ６２  サーフェス層，  ７１  耐食層，  ８１  樹脂層，  ８２  サーフェス層，  ８３  カーボンクロス層
【図１】
2015085615.tif 000003
【図２】
2015085615.tif 000004
【図３】
2015085615.tif 000005
【図４】
2015085615.tif 000006